(57)【要約】  本発明のエッジ研磨用組成物は、炭素数が１〜６のアルコール類と、二酸化ケイ素と、イミダゾール及びイミダゾール誘導体から選ばれる少なくとも１種と、アルカリ化合物と、水とを含有する。エッジ研磨用組成物中のアルコール類は脂肪族飽和アルコールであることが好ましい。エッジ研磨用組成物はキレート剤をさらに含有することが好ましい。エッジ研磨用組成物は、半導体基板のエッジを研磨するのに使用される。【特許請求の範囲】
【請求項１】
炭素数が１〜６のアルコール類と、
二酸化ケイ素と、
イミダゾール及びイミダゾール誘導体から選ばれる少なくとも１種と、
アルカリ化合物と、
水とを含有する半導体基板のエッジ研磨用組成物。
【請求項２】
前記アルコール類が脂肪族飽和アルコールであることを特徴とする請求項１に記載のエッジ研磨用組成物。
【請求項３】
さらにキレート剤を含有することを特徴とする請求項１又は２に記載のエッジ研磨用組成物。
【請求項４】
請求項１〜３のいずれか一項に記載のエッジ研磨用組成物を用いた半導体基板のエッジ研磨方法。
【発明の詳細な説明】
【技術分野】
【０００１】
本発明は、シリコンウェーハなどの半導体基板のエッジを研磨する用途で主に使用されるエッジ研磨用組成物、及びその研磨用組成物を用いた半導体基板のエッジ研磨方法に関する。
【背景技術】
【０００２】
半導体基板の製造プロセスでは、半導体インゴットをスライスして得られる基板の表面をラッピングにより成形する。スライスやラッピングにより基板表面に生じたダメージ層をエッチングにより除去した後、基板のエッジに割れや欠け、チッピングが発生するのを防止してエッジからのパーティクルの発生を抑制する目的、及びエピタキシャル成長時のエッジクラウンの発生を抑制する目的で、基板のエッジを面取りしてさらに研磨することが一般に行われている。エッジクラウンとは、半導体基板上にエピタキシャル層を成長させたときに、基板の中心部よりも基板の周辺部でエピタキシャル層が盛り上がって形成される現象をいう。【０００３】
エッジ研磨の後には、基板表面を鏡面に仕上げるために基板表面に対して一次研磨、二次研磨、及び仕上げ研磨を行うことが一般的である。場合によっては、二次研磨が省略されることや、二次研磨と仕上げ研磨の間にさらに別の研磨工程が追加されることもある。【０００４】
エッジ研磨は一般に、保持具に保持した基板のエッジに研磨用組成物を供給しながら行われるが、研磨時に飛び散ったり保持具を伝ったりして研磨用組成物が基板表面に付着し、乾燥して残留することがある。この付着残留物は、洗浄による除去が困難であり、基板表面に欠陥を生じさせる要因のひとつになっている。例えば、基板表面の付着残留物が十分に除去されないまま基板表面を研磨すると、研磨時に付着残留物が剥離し、基板表面にスクラッチが発生する原因となることがある。【０００５】
また、生産効率の向上及び低コスト化の観点から、より高い研磨速度を実現できるエッジ研磨用組成物及びエッジ研磨方法が求められている。【０００６】
半導体基板のエッジ研磨に使用される研磨用組成物として、特許文献１〜３に開示される研磨用組成物が知られている。特許文献１に開示のエッジ研磨用組成物には、研磨速度の向上と安定を主な目的として、弱酸と強塩基の組み合わせ、強酸と弱塩基の組み合わせ、及び弱酸と弱塩基の組み合わせのうちいずれかが含まれている。特許文献２に開示のエッジ研磨用組成物には、平均一次粒子径が８〜５０ｎｍ、平均二次粒子径が１２〜２００ｎｍであり、かつ平均二次粒子径／平均一次粒子径が１．４〜１２である酸化ケイ素粒子が含まれており、この研磨用組成物は、８〜１１のｐＨ範囲でｐＨ緩衝能を有している。特許文献３に開示のエッジ研磨用組成物には、研磨速度の向上を主な目的としてイミダゾール又はイミダゾール誘導体が含まれている。
【先行技術文献】
【特許文献】
【０００７】
【特許文献１】特開２０００−１５８３２９号公報
【特許文献２】特開２００１−１１８８１５号公報
【特許文献３】特開２００６−１１４７１３号公報
【発明の概要】
【発明が解決しようとする課題】
【０００８】
表面欠陥の少ない半導体基板を得るために、エッジ研磨用組成物には、基板表面上に付着残留物を生じにくいこと、また、たとえ付着残留物が生じたとしても基板表面から容易に除去できることが要求される。しかしながら、特許文献１〜３に開示のエッジ研磨用組成物は、そのような要求を十分に満足するものでなく、更なる改良の余地を残している。【０００９】
そこで、本発明の目的は、表面欠陥の少ない半導体基板を得るのにより適したエッジ研磨用組成物及びそれを用いたエッジ研磨方法を提供することにある。
【課題を解決するための手段】
【００１０】
上記の目的を達成するために、本発明の一態様によれば、炭素数が１〜６のアルコール類と、二酸化ケイ素と、イミダゾール及びイミダゾール誘導体から選ばれる少なくとも１種と、アルカリ化合物と、水とを含有する半導体基板のエッジ研磨用組成物を提供する。【００１１】
また、本発明の別の態様によれば、上記一態様のエッジ研磨用組成物を用いて半導体基板のエッジを研磨する方法を提供する。
【発明の効果】
【００１２】
本発明によれば、半導体基板のエッジの研磨速度が高いことに加えて、基板表面上に付着残留物を生じにくい点、また、たとえ付着残留物が生じたとしても基板表面から容易に除去できる点で、表面欠陥の少ない半導体基板を得るのに適したエッジ研磨用組成物が提供される。また、半導体基板のエッジを高い研磨速度で研磨できることに加えて、基板表面上の付着残留物を少なくすることができるエッジ研磨方法が提供される。
【発明を実施するための形態】
【００１３】
以下、本発明の一実施形態を説明する。
【００１４】
エッジ研磨用組成物
本実施形態のエッジ研磨用組成物は、アルコール類と、二酸化ケイ素と、イミダゾール又はイミダゾール誘導体と、アルカリ化合物と、水とを含有する。
【００１５】
＜アルコール類＞
本発明者らの検討によれば、炭素数が１〜６のアルコール類を含有するエッジ研磨用組成物を用いて半導体基板のエッジ研磨を行った場合、研磨時及び研磨後の半導体基板の表面及びエッジがアルコール類の働きによって親水性に保たれることにより、基板表面上に付着残留物が生じにくいこと、また、たとえ付着残留物が生じたとしても基板表面から容易に除去できることがわかった。
【００１６】
好ましいアルコール類は、炭素数が１〜６の脂肪族飽和アルコール、より具体的には、メタノール、エタノール、プロパノール、イソプロパノール、ブタノール、イソブタノール、ｔｅｒｔ−ブタノール、ペンタノール、ヘキサノールなどの直鎖又は分岐鎖状の脂肪族飽和アルコールのほか、グリセリンのようにアルキル部分に水酸基などの置換基を有する脂肪族飽和アルコールが挙げられる。これらの中でも、使用後のエッジ研磨用組成物を廃棄するときの便宜の観点から、メタノール、エタノール、プロパノール、イソプロパノール、グリセリンなどの炭素数が１〜３の脂肪族飽和アルコールが好ましい。最も好ましいのはグリセリンである。アルコール類は１種を単独で用いても、２種以上を組み合わせて用いてもよい。
【００１７】
エッジ研磨用組成物中のアルコール類の含有量は、０．００５質量％以上であることが好ましく、より好ましくは０．０１質量％以上であり、さらに好ましくは０．０５質量％以上である。アルコール類の含有量が多くなるにつれて、基板表面上に付着残留物が生じるおそれが低減する。
【００１８】
エッジ研磨用組成物中のアルコール類の含有量はまた、０．５質量％未満であることが好ましく、より好ましくは０．２質量％未満である。アルコール類の含有量が少なくなるにつれて、エッジ研磨用組成物の分散安定性が向上する。
【００１９】
＜二酸化ケイ素＞
本実施形態のエッジ研磨用組成物中に含まれる二酸化ケイ素は、半導体基板のエッジを機械的に研磨する働きをする。
【００２０】
使用する二酸化ケイ素は、コロイダルシリカ又はフュームドシリカであることが好ましく、より好ましくはコロイダルシリカである。コロイダルシリカ又はフュームドシリカ、特にコロイダルシリカを使用した場合には、研磨により半導体基板のエッジに発生する傷が減少する。二酸化ケイ素は１種を単独で用いても、２種以上を組み合わせて用いてもよい。
【００２１】
エッジ研磨用組成物中の二酸化ケイ素の含有量は、０．１質量％以上であることが好ましく、より好ましくは０．４質量％以上である。二酸化ケイ素の含有量が多くなるにつれて、半導体基板のエッジの研磨速度が向上する。
【００２２】
エッジ研磨用組成物中の二酸化ケイ素の含有量はまた、１０質量％未満であることが好ましく、より好ましくは５質量％未満である。二酸化ケイ素の含有量が少なくなるにつれて、エッジ研磨用組成物の分散安定性が向上する。
【００２３】
＜イミダゾール又はイミダゾール誘導体＞
本実施形態のエッジ研磨用組成物中に含まれるイミダゾール又はイミダゾール誘導体は、イミダゾール環の１位の窒素原子の非共有電子対が半導体基板に作用し、半導体基板のエッジの研磨速度を上昇させる働きを有する。
【００２４】
イミダゾール誘導体は、例えば、イミダゾール環の１位の窒素原子、２位の炭素原子、４位の炭素原子、及び５位の炭素原子に結合している水素原子のうちの少なくとも一つがメチル基及びエチル基などのアルキル基、ヒドロキシ基、カルボキシ基、又はアミノ基によって置き換えられたものであってもよい。エッジ研磨用組成物は、イミダゾール及びイミダゾール誘導体から選ばれる１種を単独で含有してもよいし、２種以上を組み合わせて含有してもよい。
【００２５】
エッジ研磨用組成物中のイミダゾール及びイミダゾール誘導体から選ばれる少なくとも１種の化合物の含有量は、０．００１質量％以上であることが好ましく、より好ましくは０．００４質量％以上であり、さらに好ましくは０．０１質量％以上であり、最も好ましくは０．０３質量％以上である。この含有量が多くなるにつれて、半導体基板のエッジの研磨速度が向上する。
【００２６】
エッジ研磨用組成物中のイミダゾール及びイミダゾール誘導体から選ばれる少なくとも１種の化合物の含有量は、１質量％未満であることが好ましく、より好ましくは０．５質量％未満であり、最も好ましくは０．１質量％未満である。この含有量が少なくなるにつれて、エッジ研磨後の半導体基板の表面の荒れが抑制される。
【００２７】
＜アルカリ化合物＞
本実施形態のエッジ研磨用組成物中に含まれるアルカリ化合物は、半導体基板のエッジをエッチングする作用を有し、半導体基板のエッジを化学的に研磨する。
【００２８】
使用可能なアルカリ化合物の例としては、例えばアンモニア、水酸化カリウム、水酸化ナトリウム、水酸化テトラメチルアンモニウム、水酸化テトラエチルアンモニウム、炭酸水素アンモニウム、炭酸アンモニウム、炭酸水素カリウム、炭酸カリウム、炭酸水素ナトリウム、炭酸ナトリウム、メチルアミン、ジメチルアミン、トリメチルアミン、エチルアミン、ジエチルアミン、トリエチルアミン、エチレンジアミン、モノエタノールアミン、Ｎ−（β−アミノエチル）エタノールアミン、ヘキサメチレンジアミン、ジエチレントリアミン、トリエチレンテトラミン、無水ピペラジン、ピペラジン六水和物、１−（２−アミノエチル）ピペラジン、及びＮ−メチルピペラジンが挙げられる。エッジ研磨後の半導体基板の金属汚染を抑える目的では、使用するアルカリ化合物は、水酸化テトラメチルアンモニウム、水酸化カリウム、水酸化ナトリウム、炭酸水素カリウム、炭酸カリウム、炭酸水素ナトリウム、炭酸ナトリウム、アンモニア、炭酸水素アンモニウム、又は炭酸アンモニウムであることが好ましく、さらに好ましくは、水酸化テトラメチルアンモニウム、水酸化カリウム、炭酸水素カリウム、又は炭酸カリウムである。アルカリ化合物は１種を単独で用いても、２種以上を組み合わせて用いてもよい。
【００２９】
エッジ研磨用組成物中のアルカリ化合物の含有量は、０．０１質量％以上であることが好ましく、より好ましくは０．０２質量％以上であり、さらに好ましくは０．１質量％以上であり、最も好ましくは０．２質量％以上である。アルカリ化合物の含有量が多くなるにつれて、半導体基板のエッジの研磨速度が向上する。
【００３０】
エッジ研磨用組成物中のアルカリ化合物の含有量は、２質量％未満であることが好ましく、より好ましくは１質量％未満である。アルカリ化合物の含有量が少なくなるにつれて、エッジ研磨後の半導体基板の表面の荒れが抑制される。
【００３１】
＜水＞
本実施形態のエッジ研磨用組成物中に含まれる水は、エッジ研磨用組成物中の他の成分を溶解又は分散させる働きをする。水は、他の成分の作用を阻害する不純物をできるだけ含有しないことが好ましい。具体的には、イオン交換樹脂を使って不純物イオンを除去した後にフィルタを通して異物を除去したイオン交換水、あるいは純水、超純水又は蒸留水が好ましい。
【００３２】
＜キレート剤＞
本実施形態のエッジ研磨用組成物は、キレート剤をさらに含有してもよい。キレート剤を含有する場合、エッジ研磨用組成物による半導体基板の金属汚染を抑えることができる。使用可能なキレート剤の例としては、例えば、アミノカルボン酸系キレート剤及び有機ホスホン酸系キレート剤が挙げられる。アミノカルボン酸系キレート剤の具体例としては、ニトリロ三酢酸、エチレンジアミン四酢酸、ヒドロキシエチルエチレンジアミン三酢酸、ジエチレントリアミン五酢酸及びトリエチレンテトラミン六酢酸、並びにこれら酸のアンモニウム塩、カリウム塩、ナトリウム塩及びリチウム塩が挙げられる。有機ホスホン酸系キレート剤の具体例としては、２−アミノエチルホスホン酸、１−ヒドロキシエチリデン−１，１−ジホスホン酸、アミノトリ（メチレンホスホン酸）、エチレンジアミンテトラキス（メチレンホスホン酸）、ジエチレントリアミンペンタ（メチレンホスホン酸）、トリエチレンテトラミンヘキサ（メチレンホスホン酸）、エタン−１，１，−ジホスホン酸、エタン−１，１，２−トリホスホン酸、エタン−１−ヒドロキシ−１，１−ジホスホン酸、エタン−１−ヒドロキシ−１，１，２−トリホスホン酸、エタン−１，２−ジカルボキシ−１，２−ジホスホン酸、メタンヒドロキシホスホン酸、２−ホスホノブタン−１，２−ジカルボン酸、１−ホスホノブタン−２，３，４−トリカルボン酸及びα−メチルホスホノコハク酸、並びにこれら酸のアンモニウム塩、カリウム塩、ナトリウム塩及びリチウム塩が挙げられる。中でも好ましいキレート剤は、アミノカルボン酸系キレート剤では、ジエチレントリアミン五酢酸及びトリエチレンテトラミン六酢酸、並びにそれら酸のアンモニウム塩、カリウム塩、ナトリウム塩及びリチウム塩であり、有機ホスホン酸系キレート剤では、エチレンジアミンテトラキス（メチレンホスホン酸）、ジエチレントリアミンペンタ（メチレンホスホン酸）及びトリエチレンテトラミンヘキサ（メチレンホスホン酸）、並びにそれら酸のアンモニウム塩、カリウム塩、ナトリウム塩及びリチウム塩である。最も好ましく使用されるキレート剤はエチレンジアミンテトラキス（メチレンホスホン酸）である。
【００３３】
エッジ研磨方法
本実施形態のエッジ研磨用組成物は、半導体基板のエッジの研磨で通常に用いられるのと同じ装置及び条件で使用することができる。一般的には、半導体基板を保持具によって保持し、基板表面に対して垂直又は斜めに配置した研磨パッドを基板のエッジに押し付けた状態で、エッジ研磨用組成物を研磨パッドに供給しながら、半導体基板及び研磨パッドをエッジの円周方向に回転させる。このとき、研磨パッド及びエッジ研磨用組成物中の二酸化ケイ素が半導体基板のエッジに摩擦することによる物理的作用と、エッジ研磨用組成物中のイミダゾール又はイミダゾール誘導体とアルカリ化合物の組み合わせが半導体基板のエッジに与える化学的作用によって半導体基板のエッジは研磨される。
【００３４】
前記実施形態は次のように変更されてもよい。
【００３５】
・  前記実施形態のエッジ研磨用組成物は、水溶性高分子をさらに含有してもよい。この場合、半導体基板の表面及びエッジが水溶性高分子の働きによってより親水性に保たれることにより、研磨後の半導体基板の表面上に付着残留物が生じるおそれはさらに低減する。使用可能な水溶性高分子の例としては、例えば、ヒドロキシエチルセルロースやヒドロキシプロピルセルロースなどのヒドロキシアルキルセルロース、ポリビニルアルコール、ポリエチレンオキサイド、ポリエチレングリコール、プルランが挙げられる。中でも好ましい水溶性高分子はヒドロキシエチルセルロース又はポリビニルアルコール、最も好ましいのはヒドロキシエチルセルロースである。
【００３６】
・  前記実施形態のエッジ研磨用組成物は、防腐剤、界面活性剤のような公知の添加剤を必要に応じてさらに含有してもよい。
【００３７】
・  前記実施形態のエッジ研磨用組成物は、一剤型であってもよいし、二剤型を始めとする多剤型であってもよい。
【００３８】
・  前記実施形態のエッジ研磨用組成物は、研磨装置内で循環使用されてもよい。その場合、エッジ研磨用組成物中のアルコール類、二酸化ケイ素、イミダゾール又はイミダゾール誘導体、アルカリ化合物、キレート剤の各含有量に減少が生じたときには適宜、循環使用中に減少分を補充するようにしてもよい。
【００３９】
・  前記実施形態のエッジ研磨用組成物は、製造時及び販売時には濃縮された状態であってもよい。すなわち、前記実施形態のエッジ研磨用組成物は、エッジ研磨用組成物の原液の形で製造及び販売してもよい。
【００４０】
・  前記実施形態のエッジ研磨用組成物は、エッジ研磨用組成物の原液を水で希釈することにより調製されてもよい。
【００４１】
・  前記実施形態のエッジ研磨用組成物を用いたエッジ研磨方法で使用される研磨パッドは、特に限定されないが、不織布タイプ、スウェードタイプなどのいずれの種類の研磨パッドを使用してもよく、また、砥粒を含むものであっても、砥粒を含まないものであってもよい。
【００４２】
次に、本発明の実施例及び比較例を説明する。
【００４３】
二酸化ケイ素、イミダゾール又はイミダゾール誘導体、アルカリ化合物及びアルコール類を、必要に応じてキレート剤とともにイオン交換水に混合して実施例１〜３０のエッジ研磨用組成物を調製した。二酸化ケイ素、イミダゾール又はイミダゾール誘導体、アルカリ化合物、アルコール類、キレート剤及びその他の化合物から選ばれる成分の一部又は全部をイオン交換水に混合して比較例１〜８のエッジ研磨用組成物を調製した。実施例１〜３０及び比較例１〜８の各エッジ研磨用組成物中の成分の詳細を表１に示す。
【００４４】
表１の“二酸化ケイ素”欄において、“Ａ”は平均一次粒子経が４５ｎｍで平均二次粒子径が１０４ｎｍのコロイダルシリカを表し、“Ｂ”は平均一次粒子径が８０ｎｍで平均二次粒子径が９７ｎｍのコロイダルシリカを表す。
【００４５】
表１の“アルカリ化合物”欄において、“ＫＯＨ”は水酸化カリウムを表し、“Ｋ２ＣＯ３”は炭酸カリウムを表し、“ＴＭＡＨ”は水酸化テトラメチルアンモニウムを表す。
【００４６】
表１の“アルコール類”欄において、“ＩＰＡ”は２−プロパノール（別名イソプロピルアルコール）を表す。
【００４７】
表１の“キレート剤”欄において、“ＴＴＨＡ”はトリエチレンテトラミン六酢酸を表し、“ＤＴＰＡ”はジエチレントリアミン五酢酸を表し、“ＥＤＴＰＯ”はエチレンジアミンテトラキス（メチレンホスホン酸）を表す。
【００４８】
表１の“その他の化合物”欄において、“ＨＥＣ”はヒドロキシエチルセルロースを表し、“ＰＥＧ”はポリエチレングリコールを表す。
【００４９】
実施例１〜３０及び比較例１〜８の各エッジ研磨用組成物を用いて、シリコンウェーハのエッジを表２に記載の条件で研磨した。使用したシリコンウェーハは、直径が３００ｍｍ、伝導型がＰ型、結晶方位が＜１００＞、抵抗率が０．１Ω・ｃｍ以上１００Ω・ｃｍ未満であった。このとき、電子天秤を用いて計測される研磨前後のシリコンウェーハの重量の差から求められるエッジの研磨速度について評価した結果を表１の“研磨速度”欄に示す。同欄中、“Ａ（特優）”は研磨速度が１７．５ｍｇ／分以上であったことを示し、“Ｂ（優）”はそれが１５ｍｇ／分以上１７．５ｍｇ／分未満であったこと、“Ｃ（良）”は１２．５ｍｇ／分以上１５ｍｇ／分未満であったこと、“Ｄ（可）”は１０ｍｇ／分以上１２．５ｍｇ／分未満であったこと、“Ｅ（やや不良）”は７．５ｍｇ／分以上１０ｍｇ／分未満であったこと、“Ｆ（不良）”は７．５ｍｇ／分未満であったことを示す。
【００５０】
実施例１〜３０及び比較例１〜８の各エッジ研磨用組成物を用いてエッジを研磨した後のシリコンウェーハを純水でスクラブ洗浄した後、シリコンウェーハの表面を目視にて観察して、ウェーハ表面上の付着残留物の量について評価した結果を表１の“付着残留物”欄に示す。同欄中、“Ａ（優）”はシリコンウェーハの表面に付着残留物が全く認められなかったことを示し、“Ｂ（良）”はそれがほとんど認められなかったこと、“Ｃ（可）”はごく僅かにしか認められなかったこと、“Ｄ（やや不良）”はウェーハ表面の全体に亘り少量認められたこと、“Ｅ（不良）”はウェーハ表面の全体に亘り大量に認められたことを示す。
【００５１】
実施例１〜３０及び比較例１〜８の各エッジ研磨用組成物について、調製直後と調製から１ヵ月経過後で、シリコンウェーハのエッジの研磨速度を上記と同様にして測定し、両者を比較することにより各エッジ研磨用組成物の保存安定性を評価した。その結果を表１の“安定性”欄に示す。同欄中、“Ａ（特優）”は調製から１ヶ月経過後の研磨速度と調製直後の研磨速度との差が３％未満であったことを示し、“Ｂ（優）”はそれが３％以上５％未満であったこと、“Ｃ（良）”は５％以上１０％未満であったこと、“Ｄ（可）”は１０％以上１５％未満であったこと、“Ｅ（やや不良）”は１５％以上２０％未満であったこと、“Ｆ（不良）”は２０％以上であったことを示す。
【００５２】
【表１】
2012053616.tif 000002
2012053616.tif 000003
【００５３】
【表２】
2012053616.tif 000004
表１に示すように、実施例１〜３０においては、研磨速度及び安定性の評価がＡ〜Ｄで、付着残留物の評価がＡ〜Ｃであり、実用上満足できる結果が得られた。それに対し、比較例１〜８においては、研磨速度及び安定性のいずれかの評価がＥ又はＦであるか、あるいは付着残留物の評価がＤ又はＥであり、実用上満足できる結果が得られなかった。
【国際調査報告】
2012053616.tif 000005
2012053616.tif 000006
2012053616.tif 000007
2012053616.tif 000008